FR 2331603 A1 19770610 FR 7633708 A 19761109 La présente invention concerne une composition absorbante contenant un polymère hydrophile fortement gonflable et de fines particules d'une substance minérale, et qui est douée de propriétés excellentes d'absorption des liquides. I1 existe des polymères hydrophiles qui absorbent parfaitement l'eau et peuvent former des gels. Ces matières peuvent etre utilisées comme matières absorbantes. Cependant, elles ne conviennent pas pour un usage pratique lorsqu'on les met simplement en contact avec des liquides, car elles forment partiellement des gels et leur vitesse d'absorption est faible. La Demanderesse a découvert une composition absorbante qui peut rapidement absorber et retenir une grande quantité d'eau ou d'autres liquides aqueux. La composition absorbante consiste en un mélange homogène d'un polymère hydrophile et de fines particules d'une matière minérale. La composition absorbante peut être placée Tans un compartiment central d'une structure destinée à l'absorption de li druides. La composition absorbante selon la présente invention peut être comrodément utilisée comme matière absorbante pour couches et serviettes hygièniques. Les liquides sectes par-l'utilisateur ne traversent pas la composition absorbante en salissant les vêtements, même lorsqu'une grande quantité d'urine ou de sang s'écoule ou même lorsque le liquide est sous forte pression. Divers types de polymères hydrophiles fortement gonflables peuvent être utilises conformement à la présente in.Tention. Conme exemples de polymères intéressants à utiliser, on peut citer le polyoxyéthylène, les polyacrylates tels que les polyacrylates de sodium, les dérivés de la cel'ulose, les polymères synthéti-ues tels que l'alcool polrJlnylique, et les Do7vmères naturels tels que la gomme guar, les alginates tels que l'alginate de sodium et la gomme de xanthane.Comme dérivé de cellulose, on peut utiliser les sels sodiaue ou potassique de carboxyméthyl-cellulose ayant un taux d'éther de 0,1 à 1,0; la méthylcellulose ayant un taux d'éther de 0,6 à ,0 et l'hydroxyéthyl-cellulose et l'hydroxypropyl-cellulose ne contenant pas plus de 3 moles d'oxyde d'éthylène ou de propylène et ayant un taux d'éther de 0,6 à 3,0. La granulométrie moyenne des particules minérales fines est de préférence inférieure à 50 microns. Comme exemples particuliers de matière minérale utile dans la présente invention, on peut citer la silice, le carbonate de calcium, le carbonate de magnésium, le earbonate de baryum, le kaolin, l'argile, la terre de diatomées, la poudre de feldspath, et les poudres d'oxydes métalliques tels que l'oxy de de titane et l'alumine. On préfère utiliser 10 à 200 fo en poids de particules minérales fines, par rapport au poids du polymère hydrophile. En outre, on peut éventuellement incorporer du charbon activé comme déodorant dans la composition selon l'invention. La composition absorbante en poudre sus-décrite est de préférence incorporée dans l'article, par exemple une couche ou une serviette hygiénique à jeter après usage, en une quantité de 0,5 à 5,0g. De plus, on peut incorporer dans la composition absorbante de la présente invention un germicide, etc.. Bes exemples expérimentaux suivants feront mieux ressortir les avantages offerts par la présente invention. Exemple expérimental 1 On place 1,0 g de polyacrylate de sodium et 1,0 g de chacune des diverses particules minérales fines indiquées au Tableau I dans une poche en étoffe non tissée de 5 x 10 cm. On laisse tomber goutte à goutte dans la poche sus-mentionnée, à l'aide d'une pipette d'un diamètre d'orifice de 2 mm, de l'urine simulée constituée de 2,0 % d'urée, 1,0 % de NaCl, 0,1 % de Caca2, 0,1 % de MgC12 et de l'eau désionisée. Le débit auquel l'échantillon d'urine s'écoule goutte à goutte est réglé de manière que la totalité du liquide soit absorbée dans l'échantillon de la poche et qu'il ne s'écoule- pas de liquide hors de la poche.La période de temps nécessaire pour l'absorption de 30 ml d'urine est déterminée.On continue à verser l'urine goutte à goutte jusqu'à ce que chacune des matières absorbantes soit saturée et on détermine la quantité qu'elle contient. En outre, on mesure la quantité du liquide absorbé après application d'une pression de 45 g/ cm2 pendant 3 minutes sur la poche. Les résultats des essais figurent au Tableau I. TABLEAU I Particules Durée néces- Quantité de Quantité de Polyacry- minérales fines saire pour liquide ab- liquide ab late de l'absorption sorbé sous sorbé sous sodium de 30 ml une charge une charge d'urine de O g/cm2 de 45 g/cm2 (secondes) (secondes) (ml) (ml) 1,0 g Néant 52 45 32 1 ,0 g 1,0 g de silice 20 85 67 1,0 g 1,0 g de carbona- 28 65 42 te de calcium i,O g 1,0 g de kaolin 31 60 38 1,0 g 1,0 g de terre de diatomées 25 78 60 1,0 g 1,0 g de carbone 20 73 48 activé 1,0 g 1,0 g de carbone 38 78 30 activé 10 feuilles de papier crêpe 35 48 15 Exemple expérimental 2 On fait tomber goutte à goutte du sang de cheval à partir d'une pipette ayant un diamètre d'orifice de 2 mm à un débit de 10 hl/minu- te sur les parties centrales des surfaces des matières absorbantes destinées aux flux menstruels, selon l'invention, contenant 0,5 g de gomme de xanthane et 0,5 g de carbonate de calcium et sur les mêmes matières absorbantes pour flux menstruels ayant le poids et la meme forme mais ne contenant pas la composition de l'invention. Les quantités de sang dans les conditions de saturation des diverses matières absorbantes sont déterminées. Bes résultats des essais figurent au Tableau 2. TABLEAU 2 Matière absorbante Matière absorbante classique de la présente inven (6,0 g) tion (6,0 g) Composition 5,0 g de papier 4,0 g de papier absorbant absorbant 0,5 g de papier -C,5 g de gomme de hydrophobe xanthane 0,5 g d'étoffe 0,5 g de carbonate non tissée de calcium 0,5 g de papier hydrophobe 0,5 g d'étoffe non tissée Quantité ae sang absorbé (charge 18 ml 68 ml de O g/cm2) Quantité de sang absorbé (charge 8 ml 40 ml de 45 g/cm2) Exemple expérimental 3 Une matière absorbante pour flux menstruel conforme à l'invention contenant 0,5 g d'alginate de sodium (substitué par 10 % en moles de Ca) et 0,5 g de silice est comparée avec la matière absorbante classique de la même manière que décrit dans l'Exemple expérimental 2. Bes résultats figurent au Tableau 3 TABIRAU 3 Matière absorbante Matière absorbante classique selon l'invention (6,0 g) (6,0 g) Composition 5,0 g de pâte de pa- 4,0 g de pâte à pier pelucheuse papier pelucheuse 0,5 g de papier 0,5 g d'alginate hydrophobe de Na/Ca 0,5 g d'étoffe non 0,5 g de silice tissée G,5 g de papier hydrophobe 0,5 g d'étoffe non tissée Quantité de sang absorbée (charge 20 ml 75 ml de O g/cm2) Quantité de sans absorbée (charge 8 ml 48 ml de 45 g/cm2) Bes résultats des Exemples expérimentaux 1 à 7 ci-dessus montrant que la composition absorbante de la présente invention non seulement absorbe rapidement une grande quantité de liquide mais a également un pouvoir absorbant tel que le liquide absorbé ne traverse pas fortement même sous une pression externe. On donne ci-après un exemple pratique de la présente invention. Be dessin montre une coupe à grande échelle d'une serviette hygiénique à utiliser pendant les menstrues, conformément à la présente invention. Exemple Une serviette hygiènique à utiliser pendant les menstrues comme indiqué sur le dessin est préparée de la façon suivante. Un mélange de poudre (4) contenant 1,0 g de polyacrylate de sodium ayant subi une hydrolyse à 30 j et 1,0 g de silice est inséré dans la cavité centrale d'une couche de pâte pelucheuse (3) et est recouverte sur tous ses cotés sauf un d'une feuille (5) hydrophobe. La serviette à utiliser pendant les menstrues est préparée en appliquant des fibres coupées de rayonne (2) sur le caté non recouvert de la pite pelucheuse (D) et l'ensemble est recouvert d'une étoffe non tissée de rayonne ( Revendications 1 - Composition absorbante sous forme de poudre, caractérisée en ce qu'elle contient essentiellement un mélange (l) de particules d'un polymère hydropnile qui gonfle au contact Ces liquides aqueux; et (2) 10 à 200 0 en poids, par rap ort au poids de (1), de particules d'une matière minérale. 2 - Platière absorbante selon la revendication 1, caractérisée en ce que l'ingrédient (1) est choisi parmi l'oxyde de polyéthylène, les polyacrylates, les dérivés de la cellulose, l'alcool polyvinylique, la gomme guar, les alginates et la gomme de xanthane, et l'in- grédient (2) est choisi parmi la silice, le carbonate de calcium, le carbonate de magnésium, le carbonate de baryum, le kaolin, l'argile, la terre de diatomées, le feldspath, l'oxyde de titane et l'alumine, et présente une granulométrie inférieure à 50 microns environ. 7 - Matière absorbante selon la revendication 2, caractérisée en ce qu'elle cont-ient des particules de charbon activé ou un germicide, ou des mélanges de ces derniers. 4 - Composition absorbante selon la revendication 1, caractérisée en ce que l'ingrédient (1) est le polyacrylate de sodium, ou la gomme de xanthane ou l'alginate de sodium, et l'ingrédient (2) est la silice, le carbonate du calcium, du kaolin, de la terre de diatomées ou de l'alumine. 5 - Serviette hygiénique, caractérisée en ce catelle comporte un lit de composition absorbante selon la revendication 1 absorbant efficacement le flux menstruel. 6 - Serviette hygiénique selon la revendication 5, caractérisçe en ce que la quantité de composition absorbante qu'elle contient est de 0,1 à 5 g. 7 - Couche à jeter après usage, caractérisée en ce qu'elle con tient un lit de la composition absorbante selon la re-endication 1, absorbant efficacement l'urine. 8 - Couche à jeter après usage selon la revendication 5, caractérisée en ce que la quantité de composition absorbante qu'elle comporte est de 0,1 à 5 g.